СПОСОБ ВЫЩЕЛАЧИВАНИЯ МЕДНЫХ КОНЦЕНТРАТОВ, СОДЕРЖАЩИХ СОЕДИНЕНИЯ МЫШЬЯКА И СУРЬМЫ

1. Способ извлечения меди из концентрата сульфида меди, содержащего сульфосоль мышьяковистой меди или сульфосоль сурьмянистой меди, включающий следующие стадии:
(a) добавление концентрата и пирита к выщелачивающему раствору кислого сульфата, при этом концентрат и пирит находятся в микроизмельченном виде, в котором соотношение пирит:сульфид меди в пирите, добавляемом к сульфиду меди, присутствующему в добавляемом концентрате, составляет по меньшей мере 1:1;
(b) выщелачивание меди из концентрата в выщелачивающем растворе в присутствии кислородсодержащего газа и в условиях, при которых пирит, по существу, не окисляется, для получения раствора, содержащего ионы меди; и
(c) извлечение выщелоченной меди из раствора.
2. Способ по п.1, в котором концентрат сульфида меди включает сульфосоль мышьяковистой меди, выбранной из сульфарсенита или сульфарсената.
3. Способ по п.2, в котором концентрат сульфида меди включает энаргит.
4. Способ по п.2, в котором концентрат сульфида меди включает теннантит.
5. Способ по любому из пп.2-4, в котором концентрацию пирита в выщелачивающем растворе поддерживают на уровне, составляющем по меньшей мере 9 г/л.
6. Способ по любому из пп.2-4, в котором концентрацию пирита в выщелачивающем растворе поддерживают на высоком уровне, составляющем по меньшей мере 10, 16, 31, 40, 44, 47, 63 и 78 г/л.
7. Способ по п.1, в котором соотношение пирит:сульфид меди составляет от 1:1 до 20:1.
8. Способ по п.1, в котором соотношение пирит:сульфид меди составляет от 1:1 до 10:1.
9. Способ по п.1, в котором соотношение пирит:сульфид меди составляет от 3:1 до 5:1.
10. Способ по любому из пп.2-4, в котором концентрат и пирит добавляют в виде смеси.
11. Способ по любому из пп.2-4, в котором по меньшей мере часть добавляемого пирита представляет собой рециркулированный пирит, полученный из выщелачивающего раствора после стадии разделения жидкой и твердой фаз.
12. Способ по любому из пп.2-4, в котором условия включают поддержание рабочего потенциала выщелачивающего раствора таким образом, что пирит остается, по существу, неокисленным.
13. Способ по п.12, в котором рабочий потенциал составляет 500 mV или менее относительно Ag/AgCl.
14. Способ по п.12, в котором рабочий потенциал составляет от 400 до 550 mV относительно Ag/AgCl.
15. Способ по п.12, в котором рабочий потенциал составляет от 460 до 500 mV относительно Ag/AgCl.
16. Способ по п.12, в котором поддержание рабочего потенциала осуществляют посредством выбора одного или более из следующих условий:
(i) отношение концентрата к пириту;
(ii) размер частиц концентрата и пирита;
(iii) концентрация кислоты и
(iv) температура выщелачивающего раствора.
17. Способ по п.12, дополнительно включающий стадию выбора одного или более из следующих условий:
(i) уровень плотности пульпы,
(ii) скорость потока кислорода и
(iii) интенсивность перемешивания выщелачивающего раствора, с целью контроля рабочего потенциала.
18. Способ по любому из пп.2-4, в котором стадию выщелачивания осуществляют при атмосферном давлении.
19. Способ по любому из пп.2-4, в котором стадию выщелачивания осуществляют при давлении, превышающем атмосферное давление.
20. Способ по любому из пп.2-4, в котором стадию выщелачивания осуществляют при плотности пульпы, составляющей 9% твердых веществ или более.
21. Способ по любому из пп.2-4, в котором стадия извлечения выщелоченной меди включает экстракцию растворителем и электрохимическое извлечение.
22. Способ по п.21, в котором ионы оксида железа (II) в потоке рафината со стадии экстракции растворителем окисляют до ионов оксида железа (III) газообразным кислородом и осаждают в виде устойчивой соли оксида железа (III).
23. Способ по любому из пп.2-4, в котором пирит присутствует в руде, из которой получают концентрат.
24. Способ по п.1, в котором концентрат сульфида меди включает сульфосоль мышьяковистой меди, выбранную из сульфантимонита или сульфантимоната.
25. Способ по п.24, в котором концентрат сульфида меди включает фаматинит.
26. Способ по п.24, в котором концентрат сульфида меди включает татраэдрит.
27. Способ по любому из пп.24-26, в котором концентрацию пирита в выщелачивающем растворе поддерживают на уровне, составляющем по меньшей мере 9 г/л.
28. Способ по любому из пп.24-26, в котором концентрацию пирита в выщелачивающем растворе поддерживают на высоком уровне, составляющем по меньшей мере 10, 16, 31, 40, 44, 47, 63 и 78 г/л.
29. Способ по п.24, в котором соотношение пирит:сульфид меди составляет от 1:1 до 20:1.
30. Способ по п.24, в котором соотношение пирит:сульфид меди составляет от 1:1 до 10:1.
31. Способ по п.24, в котором соотношение пирит:сульфид меди составляет от 3:1 до 5:1.
32. Способ по любому из пп.24-26, в котором концентрат и пирит добавляют в виде смеси.
33. Способ по любому из пп.24-26, в котором по меньшей мере часть добавляемого пирита представляет собой рециркулируемый пирит, полученный из выщелачивающего раствора после стадии разделения жидкой и твердой фаз.
34. Способ по любому из пп.24-26, в котором условия включают поддержание рабочего потенциала выщелачивающего раствора таким образом, что пирит остается, по существу, неокисленным.
35. Способ по п.34, в котором рабочий потенциал составляет 500 mV или менее относительно Ag/AgCl.
36. Способ по п.34, в котором рабочий потенциал составляет от 400 до 550 mV относительно Ag/AgCl.
37. Способ по п.34, в котором рабочий потенциал составляет от 460 до 500 mV относительно Ag/AgCl.
38. Способ по п.34, в котором поддержание рабочего потенциала осуществляют посредством выбора одного или более из следующих условий:
(i) отношение концентрата к пириту;
(ii) размер частиц концентрата и пирита;
(iii) концентрация кислоты и
(iv) температура выщелачивающего раствора.
39. Способ по п.34, дополнительно включающий стадию выбора одного или более из следующих условий:
(i) уровень плотности пульпы,
(ii) скорость потока кислорода и
(iii) интенсивность перемешивания выщелачивающего раствора, с целью контроля рабочего потенциала.
40. Способ по любому из пп.24-26, в котором стадию выщелачивания осуществляют при атмосферном давлении.
41. Способ по любому из пп.24-26, в котором стадию выщелачивания осуществляют при давлении, превышающем атмосферное давление.
42. Способ по любому из пп.24-26, в котором стадию выщелачивания осуществляют при плотности пульпы, составляющей 9% твердых веществ или более.
43. Способ по любому из пп.24-26, в котором стадия извлечения выщелоченной меди включает экстракцию растворителем и электрохимическое извлечение.
44. Способ по п.43, в котором ионы оксида железа (II) в потоке рафината со стадии экстракции растворителем окисляют до ионов оксида железа (III) газообразным кислородом и осаждают в виде устойчивой соли оксида железа (III).
45. Способ по любому из пп.24-26, в котором пирит присутствует в руде, из которой получают концентрат.